(57)【要約】【課題】フィルタ濾材の製造時における多孔質層の通気性の低下を抑制し、圧力損失を比較的低くすることができるフィルタ濾材、および、該フィルタ濾材の製造方法を提供することを課題とする。【解決手段】前記濾材原反の一方の面側に形成される各間隔保持部と、濾材原反の他方の面側に形成される各間隔保持部とは、各平板部における貼合部を介して重なり合うように形成されると共に、貼合部同士を接着するように構成されることを特徴とする。【選択図】図３
2014180641.tif 000002
【特許請求の範囲】
【請求項１】
被濾過気体に含まれる粒子を捕集する多孔質層と、該多孔質層の少なくとも一方の面に貼合わされる基材層とを備える濾材原反が複数箇所で屈曲されて襞状に形成されてなるフィルタ濾材であって、
前記濾材原反が一方向に沿って屈曲されて形成される屈曲部と、濾材原反の屈曲部以外の領域が板状に形成されてなる平板部と、濾材原反の一方の面側および他方の面側における各平板部の間に形成されて隣り合う屈曲部同士の間隔を保持する複数の間隔保持部とを備え、
前記平板部は、多孔質層と基材層とが貼合わされる貼合部と、多孔質層と基材層とが貼合わされない非貼合部とを備え、
前記濾材原反の一方の面側に形成される各間隔保持部と、濾材原反の他方の面側に形成される各間隔保持部とは、各平板部における貼合部を介して重なり合うように形成されると共に、貼合部同士を接着するように構成されることを特徴とするフィルタ濾材。
【請求項２】
前記貼合部は、前記屈曲部に対して交差する方向に沿って連続的、又は、断続的に形成されており、前記間隔保持部は、各平板部における貼合部の内側に形成されると共に、屈曲部に対して交差する方向に沿って連続的、又は、断続的に形成されることを特徴とする請求項１に記載のフィルタ濾材。
【請求項３】
前記貼合部と前記間隔保持部との接触面積は、貼合部の面積に対して１０％以上１００％以下であることを特徴とする請求項１又は２に記載のフィルタ濾材。
【請求項４】
前記多孔質層と前記基材層とが熱ラミネートされることで貼合部が形成されることを特徴とする請求項１乃至３の何れか一項に記載のフィルタ濾材。
【請求項５】
請求項１乃至４の何れか一項に記載のフィルタ濾材を形成するフィルタ濾材の製造方法であって、
前記濾材原反における前記平板部となる領域に形成される前記貼合部を介して重なり合うように濾材原反の両面に接着剤を配置した後、濾材原反を襞状に屈曲させて複数の屈曲部および複数の平板部を形成すると共に、濾材原反の一方の面側および他方の面側における各平板部の間で、濾材原反の一方の面側の接着剤同士および他方の面側の接着剤同士を接合し、貼合部を介して重なり合うように濾材原反の一方の面側および他方の面側に間隔保持部を形成することを特徴とするフィルタ濾材の製造方法。
【発明の詳細な説明】
【技術分野】
【０００１】
本発明は、被濾過気体に含まれる粒子を捕集するフィルタ濾材に関し、特に、該粒子を捕集する多孔質層と、該多孔質層に貼合わされる基材層とを備える濾材原反がプリーツ加工されてなるものに関する。
【背景技術】
【０００２】
従来から、半導体や液晶を製造する工場のクリーンルーム等で使用されるフィルタ濾材としては、被濾過気体に含まれる粒子を捕集する多孔質層（例えば、ポリテトラフルオロエチレンからなるもの等）と、該多孔質層の少なくとも一方の面に貼合わされる基材層（例えば、不織布等）とを備える濾材原反がプリーツ加工されてなるものが知られている。
【０００３】
多孔質層と基材層とを貼合わせる方法としては、例えば、多孔質層と基材層とを熱ラミネートする方法が知られている。具体的には、熱可塑性を有する素材からなる基材層を用い、多孔質層と基材層とを積層した状態で加熱しつつ、多孔質層と基材層とを圧着する方法や、斯かる基材層を加熱した状態で多孔質層と積層して圧着する方法が知られている（特許文献１および２参照）。これらの方法では、軟化した基材層の一部が多孔質層の孔に入り込むことによるアンカー効果によって、多孔質層と基材層とが貼合わされることになる。
【先行技術文献】
【特許文献】
【０００４】
【特許文献１】特開２００４−９９０号公報
【特許文献２】特開２００９−１０１２５４号公報
【発明の概要】
【発明が解決しようとする課題】
【０００５】
しかしながら、上記のように、熱ラミネートによって多孔質層と基材層とを貼合わせる場合、軟化した基材層の一部が多孔質層の孔に入り込み、多孔質層の孔が閉塞される。このため、多孔質層の通気性が低下し、圧力損失の高いフィルタ濾材となってしまう。
【０００６】
そこで、本発明は、フィルタ濾材の製造時における多孔質層の通気性の低下を抑制し、圧力損失を比較的低くすることができるフィルタ濾材、および、該フィルタ濾材の製造方法を提供することを課題とする。
【課題を解決するための手段】
【０００７】
本発明に係るフィルタ濾材は、被濾過気体に含まれる粒子を捕集する多孔質層と、該多孔質層の少なくとも一方の面に貼合わされる基材層とを備える濾材原反が複数箇所で屈曲されて襞状に形成されてなるフィルタ濾材であって、前記濾材原反が一方向に沿って屈曲されて形成される屈曲部と、濾材原反の屈曲部以外の領域が板状に形成されてなる平板部と、濾材原反の一方の面側および他方の面側における各平板部の間に形成されて隣り合う屈曲部同士の間隔を保持する複数の間隔保持部とを備え、前記平板部は、多孔質層と基材層とが貼合わされる貼合部と、多孔質層と基材層とが貼合わされない非貼合部とを備え、前記濾材原反の一方の面側に形成される各間隔保持部と、濾材原反の他方の面側に形成される各間隔保持部とは、各平板部における貼合部を介して重なり合うように形成されると共に、貼合部同士を接着するように構成されることを特徴とする。
【０００８】
斯かる構成によれば、平板部に非貼合部が形成されることで、平板部の全体に貼合部が形成される場合よりも、圧力損失の低いフィルタ濾材を得ることができる。具体的には、非貼合部では、多孔質層と基材層とが貼合わされていないため、多孔質層の孔に基材層の一部が入り込んで該孔が閉塞されたり、多孔質層と基材層とを接着する接着剤によって多孔質層の孔が閉塞されたりしていない。このため、非貼合部の方が貼合部よりも通気性が高くなる。
【０００９】
また、フィルタ濾材を通過する被濾過気体は、平板部を主に透過することになるため、非貼合部が平板部に形成されることで、平板部の全体に貼合部が形成されている場合よりも、フィルタ濾材の通気性が高くなる。以上のように、平板部に非貼合部を備えることで、圧力損失の低いフィルタ濾材を得ることができる。
【００１０】
また、斯かるフィルタ濾材は、平板部同士の間隔が広がるような方向（以下、引き伸ばし方向とも記す）に引き伸ばされた状態で使用される場合があるが、斯かる場合であっても、多孔質層と基材層とが部分的に分離してしまうのを防止することができる。具体的には、引き伸ばし方向にフィルタ濾材が引き伸ばされると、濾材原反の一方の面側に形成される間隔保持部（以下、一方面側間隔保持部とも記す）と濾材原反の他方の面側に形成される間隔保持部（以下、他方面側間隔保持部とも記す）とが引き伸ばし方向に沿って引き離されることになる。この際、一方面側間隔保持部と他方面側間隔保持部とが平板部を介して重なり合う領域（以下、間隔保持部重合部とも記す）では、平板部を形成する濾材原反が一方面側間隔保持部によって一方の面側に引っ張られると共に、他方面側間隔保持部によって他方の面側に引っ張られることになる。このため、間隔保持部重合部では、多孔質層と基材層とを引き離すような力が濾材原反に加わり、多孔質層と基材層との間に空間が形成される虞がある。
【００１１】
しかしながら、一方面側間隔保持部と他方面側間隔保持部とが平板部における貼合部を介して重なり合うように形成されると共に、貼合部同士を接着するように構成されることで、一方面側間隔保持部と他方面側間隔保持部とが引き伸ばし方向に沿って離間した際にも、一方面側間隔保持部と他方面側間隔保持部との間に位置する多孔質層と基材層との貼合わせ状態が貼合部によって維持される。これにより、多孔質層と基材層とが引き離されるのを防止することができ、多孔質層と基材層との間に空間が形成されてフィルタ濾材の圧力損失が増加するのを抑制することができる。
【００１２】
また、前記貼合部は、前記屈曲部に対して交差する方向に沿って連続的、又は、断続的に形成されており、前記間隔保持部は、各平板部における貼合部の内側に形成されると共に、屈曲部に対して交差する方向に沿って連続的、又は、断続的に形成されることが好ましい。
【００１３】
また、前記貼合部と前記間隔保持部との接触面積は、貼合部の面積に対して１０％以上１００％以下であることが好ましい。更に、前記多孔質層と前記基材層とが熱ラミネートされることで貼合部が形成されることが好ましい。
【００１４】
本発明に係るフィルタ濾材の製造方法は、上記に記載のフィルタ濾材を形成するフィルタ濾材の製造方法であって、前記濾材原反における前記平板部となる領域に形成される前記貼合部を介して重なり合うように濾材原反の両面に接着剤を配置した後、濾材原反を襞状に屈曲させて複数の屈曲部および複数の平板部を形成すると共に、濾材原反の一方の面側および他方の面側における各平板部の間で、濾材原反の一方の面側の接着剤同士および他方の面側の接着剤同士を接合し、貼合部を介して重なり合うように濾材原反の一方の面側および他方の面側に間隔保持部を形成することを特徴とする。
【発明の効果】
【００１５】
以上のように、本発明によれば、フィルタ濾材の製造時における多孔質層の通気性の低下を抑制し、圧力損失を比較的低くすることができる。
【図面の簡単な説明】
【００１６】
【図１】本実施形態に係るフィルタ濾材を示した斜視図。
【図２】本実施形態に係るフィルタ濾材で使用する濾材原反を示した斜視図と一部拡大断面図。
【図３】（ａ）は、同実施形態に係るフィルタ濾材を平板部に交差する面で切断した断面図、（ｂ）は、間隔保持部重合部をフィルタ濾材の長さ方向および幅方向に沿った面で切断した断面図。
【図４】本実施形態に係るフィルタ濾材の断面図。
【図５】（ａ）は、他の実施形態に係るフィルタ濾材を構成する濾材原反を示した斜視図、（ｂ）は、同実施形態に係るフィルタ濾材の間隔保持部を示した断面図。
【発明を実施するための形態】
【００１７】
以下、本発明の実施形態について図１〜４を参照しながら説明する。なお、以下の図面において同一または相当する部分には同一の参照符号を付しその説明は繰り返さない。
【００１８】
本実施形態に係るフィルタ濾材１は、図１に示すように、被濾過気体に含まれる粒子を捕集する濾材原反２が複数箇所で屈曲されて襞状に形成（以下、プリーツ加工とも記す）されてなるものである。また、フィルタ濾材１は、濾材原反２が一方向に沿って屈曲されて形成される複数の屈曲部１ａと、該屈曲部１ａ以外の領域が板状に形成されてなる複数の平板部１ｂ（具体的には、屈曲部１ａ，１ａ間の平板状の部位）と、濾材原反２の一方の面側および他方の面側における各平板部１ｂの間に形成されて隣り合う屈曲部１ａ，１ａ同士の間隔を保持する複数の間隔保持部３とを備える。
【００１９】
間隔保持部３は、隣り合う平板部１ｂ，１ｂにおける対向する一対の対向面（以下、濾材対向面とも記す）１ｃ，１ｃの間に配置されて、各濾材対向面１ｃ，１ｃに接着される。これにより、隣り合う平板部１ｂ，１ｂ（具体的には、一対の濾材対向面１ｃ，１ｃ）が間隔保持部３を介して連結される。
【００２０】
間隔保持部３は、一対の濾材対向面１ｃ，１ｃのそれぞれに接着剤が塗布されてなるビード部３ａ，３ａ同士が連結されることで形成される。具体的には、各屈曲部１ａの山側面を横断するように線状に接着剤が塗布されてビード部３ａが形成される。そして、隣り合うビード部３ａ，３ａにおける一対の濾材対向面１ｃ，１ｃ間に位置する部位同士が連結されることで、間隔保持部３が形成される。ビード部３ａを構成する接着剤としては、特に限定されるものではなく、例えば、ホットメルトを用いることができる。ビード部３ａの厚みとしては、所望する各屈曲部１ａ間の間隔に応じて適宜設定することができる。
【００２１】
また、間隔保持部３は、各屈曲部１ａの伸びる方向（長手方向）に間隔を空けて複数（本実施形態では、３つ）形成される。具体的には、隣り合う二つの屈曲部１ａ，１ａのうち、一方の屈曲部１ａの長手方向に間隔を空けて複数形成される各ビード部３ａに対応するように、他方の屈曲部１ａの長手方向に間隔を空けて複数のビード部３ａが形成される。そして、隣り合うビード部３ａ，３ａ同士が連結されることで、各屈曲部１ａの長手方向に間隔を空けて複数の間隔保持部３が形成される。
【００２２】
前記濾材原反２は、図２に示すように、プリーツ加工される前の状態において、一方向に直交する他方向が長手となるように形成される。また、濾材原反２は、長尺状に形成されて巻き回された状態から巻き解かれることでシート状となるように構成されてもよく、所定の長さの枚葉体状に形成されたものであってもよい。また、濾材原反２は、被濾過気体に含まれる粒子を捕集する多孔質層２ａと、通気性を有し、該多孔質層２ａの少なくとも一方の面に積層される基材層２ｂとを備える。本実施形態では、多孔質層２ａの一方の面に基材層２ｂが貼合わされて濾材原反２が形成される。
【００２３】
前記多孔質層２ａは、前記粒子を捕集可能な多孔質のシート材（以下、多孔質シートとも記す）を用いて形成される。該多孔質シートとしては、特に限定されるものではなく、フィルタ濾材１の用途に応じて適宜選択することができる。例えば、ポリテトラフルオロエチレン（ＰＴＦＥ）をシート状に形成したＰＴＦＥシートを用いることができる。該ＰＴＦＥシートを形成する方法としては、例えば、下記の方法を採用することができる。
【００２４】
具体的には、ＰＴＦＥファインパウダーに液状潤滑剤を添加してペースト状の混合物を形成する。液状潤滑剤としては、特に限定されるものではなく、混合物表面に適度な濡れ性を付与し得るものであればよく、抽出処理や加熱処理によって除去し得るものであれば特に好ましい。例えば、流動パラフィン、ナフサ、ホワイトオイルなどの炭化水素等が液状潤滑剤として用いられる。液状潤滑剤の添加量としては、特に限定されるものではなく、例えば、ＰＴＦＥファインパウダー１００質量部に対して、５質量部以上５０質量部以下であることが好ましい。
【００２５】
そして、前記混合物を予備成形し、予備成形体を成形する。予備成形は、混合物から液状潤滑剤が分離しない程度の圧力で行うことが好ましい。次に、得られた予備成形体を押出成形や圧延成形することでシート状に成形する。その後、得られた成形体を一軸延伸又は二軸延伸することで多孔質化させてＰＴＦＥシートとする。なお、延伸条件としては、特に限定されるものではなく、例えば、３０℃以上４００℃以下の温度環境で、延伸倍率が各軸１．５倍以上２００倍以下であることが好ましい。また、延伸工程で焼成処理されない場合には、延伸工程後に融点以上の温度でＰＴＦＥシートを焼成することが好ましい。
【００２６】
前記基材層２ｂは、通気性を有するシート材（以下、通気性シートとも記す）を用いて形成される。通気性シートとしては、特に限定されるものではなく、例えば、不織布や織布、ネット等を用いることができる。特に、多孔質層２ａ（多孔質層シート）と基材層２ｂ（通気性シート）とを熱溶着（熱ラミネート）させる場合には、熱可塑性を有する素材からなる通気性シートを用いることが好ましい。例えば、ポリオレフィン（ポリエチレン、ポリプロピレン等）、ポリアミド、ポリエステル、芳香族ポリアミド、アクリル、ポリイミド等の合成繊維、これらの複合材等を用いることができる。なお、通気性シートが１成分から構成されていると、通気性シート全体が溶融して基材層２ｂとしての形態が保持されなくなる虞があるため、融点差のある２成分を原料とする通気性シートを用いることが好ましい。例えば、ＰＥＴ／ＰＥの芯鞘繊維や、ＰＰ／ＰＥの混紡不織布等を通気性シートとして用いることができる。
【００２７】
濾材原反２は、多孔質層２ａと基材層２ｂとが部分的に貼合わされて形成される。具体的には、濾材原反２は、多孔質層２ａの一部と基材層２ｂの一部とが貼合されて形成される貼合部２ｃと、該貼合部２ｃ以外の領域（即ち、多孔質層２ａと基材層２ｂとが貼合されていない領域）からなる非貼合部２ｄとを備える。そして、貼合部２ｃには、多孔質層２ａおよび基材層２ｂにおける対峙する面同士が貼合わされた領域（以下、貼合領域とも記す）Ａ１が形成される。
【００２８】
貼合部２ｃおよび貼合領域Ａ１は、濾材原反２の長手方向に沿って（本実施形態では、帯状に）形成される。更に、貼合部２ｃおよび貼合領域Ａ１は、濾材原反２の長手方向の略全長に亘って連続的に形成される。また、貼合部２ｃおよび貼合領域Ａ１は、濾材原反２の幅方向に沿って間隔を空けて複数（本実施形態では、３つ）形成される。また、貼合部２ｃおよび貼合領域Ａ１は、濾材原反２がプリーツ加工される際に屈曲される領域（以下、屈曲予定領域とも記す）Ａ２に対して交差する方向に沿って（より詳しくは、交差するように）形成される。これにより、濾材原反２がプリーツ加工される際に、屈曲部１ａの内側に貼合部２ｃおよび貼合領域Ａ１の一部が形成されることになる。
【００２９】
一方、非貼合部２ｄは、貼合部２ｃ同士の間に形成されると共に、濾材原反２における幅方向の両端部と貼合部２ｃとの間に形成される。非貼合部２ｄは、濾材原反２の長手方向に沿って（本実施形態では、帯状に）形成される。更に、非貼合部２ｄは、濾材原反２の長手方向の略全長に亘って連続的に形成される。該非貼合部２ｄでは、多孔質層２ａと基材層２ｂとが密着した状態で積層される。
【００３０】
上記のような濾材原反２を形成する方法としては、特に限定されるものではなく、例えば、多孔質層２ａを形成する多孔質シートと、基材層２ｂを形成する通気性シートとの間にホットメルトや感圧型の接着剤を配置し、多孔質シートと通気性シートとを圧着する方法を採用することができる。又は、通気性シートを加熱して軟化させて多孔質シートと圧着（換言すれば、熱ラミネート）する方法を採用することができる。
【００３１】
多孔質シートと通気性シートとを圧着する方法としては、特に限定されるものではなく、例えば、一対のローラー部材（図示せず）の間に、多孔質シートと通気性シートとを積層させつつ搬送し、多孔質シートと通気性シートとを連続的に圧着する方法を採用することができる。又は、一対のプレート（図示せず）間に、枚葉体状の多孔質シートおよび通気性シートを積層した状態で配置し、枚葉体毎に断続的に圧着を行う方法を採用することもできる。
【００３２】
多孔質シートと通気性シートとを熱ラミネートする際には、表面温度が通気性シートの融点温度に設定された熱ローラーと、多孔質シートおよび通気性シートを積層状態で下方から支える支持ローラーとからなる一対のローラー部材が用いられる。そして、多孔質シートと通気性シートとが熱ラミネートされることで、通気性シートが軟化して多孔質シートの孔に入り込み、アンカー効果によって、多孔質シートと通気性シートとが貼合わされて貼合部２ｃおよび貼合領域Ａ１が形成される。
【００３３】
また、濾材原反２の長手方向に沿って帯状に貼合部２ｃおよび貼合領域Ａ１を形成する方法としては、特に限定されるものではなく、例えば、熱ローラーの表面に回転方向に沿って凸状部を設け、該凸状部と他方のローラー部材との間で多孔質シートと通気性シートとを圧着するように構成することができる。これにより、熱ローラーの凸状部と接触する位置でのみ、通気性シートが軟化し、多孔質シートと通気性シートとが熱ラミネートされる。これにより、濾材原反２の長手方向に沿って、貼合部２ｃおよび貼合領域Ａ１が帯状に形成されると共に、非貼合部２ｄが帯状に形成される。
【００３４】
上記のように構成される濾材原反２を用いてフィルタ濾材１を形成する際には、まず始めに、濾材原反２がプリーツ加工される。具体的には、濾材原反２が長手方向に直交する幅方向に沿って複数箇所（即ち、各屈曲予定領域Ａ２）で屈曲されて襞状に形成される。これにより、濾材原反２には、フィルタ濾材１における複数の屈曲部１ａと複数の平板部１ｂとが形成される。
【００３５】
次に、濾材原反２の両面に接着剤が塗布されてビード部３ａが形成される。具体的には、襞状に形成された濾材原反２がプリーツ加工前の平らな状態に伸ばされつつ、濾材原反２の両面に接着剤が塗布されてビード部３ａが形成される。該ビード部３ａは、濾材原反２の貼合部２ｃの内側に形成される。また、濾材原反２の一方の面側および他方の面側に形成されるビード部（以下、一方面側ビード部および他方面側ビード部とも記す）３ａのそれぞれは、濾材原反２の長手方向に沿って間隔を空けて複数形成されると共に、濾材原反２の幅方向に沿って間隔を空けて複数（本実施形態では、３つ）形成される。また、一方面側ビード部３ａと他方面側ビード部３ａとは、濾材原反２の長手方向に沿って略同一直線上に形成される。
【００３６】
また、ビード部３ａの形状としては、特に限定されるものではなく、本実施形態では、濾材原反２の長手方向に沿って線状に形成される。また、ビード部３ａは、屈曲予定領域Ａ２における屈曲部１ａが形成された際に山側となる面の近傍に形成される。具体的には、ビード部３ａは、濾材原反２における屈曲予定領域Ａ２と交差するように形成される。本実施形態では、線状に形成されたビード部３ａの略中央部でビード部３ａと屈曲予定領域Ａ２とが交差するように構成される。また、ビード部３ａは、屈曲部１ａが形成された際に山側となる面上に形成される。つまり、隣り合う屈曲予定領域Ａ２，Ａ２のうち、一方の屈曲予定領域Ａ２と一方面側ビード部３ａとが交差すると共に、他方の屈曲予定領域Ａ２と他方面側ビード部３ａとが交差するように構成される。
【００３７】
また、ビード部３ａと屈曲予定領域Ａ２との交差位置からビード部３ａの端部までの長さとしては、特に限定されるものではないが、ビード塗布長率が５０％を超える長さであることが好ましい。ビード塗布長率とは、隣り合う屈曲予定領域Ａ２，Ａ２間の距離に対するビード部３ａと屈曲予定領域Ａ２との交差位置からビード部３ａの一端部までの長さの割合をいう。つまり、ビード部３ａは、屈曲予定領域Ａ２との交差位置から隣り合う屈曲予定領域Ａ２，Ａ２間の領域（即ち、平板部１ｂとなる領域）（以下、平板部予定領域）Ａ３の中央部を超える位置まで形成される。なお、隣り合う屈曲予定領域Ａ２，Ａ２間の距離とは、一方の屈曲予定領域Ａ２の中央部と他方の屈曲予定領域Ａ２の中央部とを濾材原反２の長手方向に沿って結んだ距離をいう。
【００３８】
また、一方面側ビード部３ａと他方面側ビード部３ａとは、濾材原反２（具体的には、平板部予定領域Ａ３）を介して重なり合うように形成される。より詳しくは、隣り合う屈曲予定領域Ａ２，Ａ２のそれぞれと交差する一方面側ビード部３ａおよび他方面側ビード部３ａのうち濾材原反２の長手方向に沿って同一直線上に形成されるもの同士が平板部予定領域Ａ３で濾材原反２を介して重なり合うように形成される。また、一方面側ビード部３ａと他方面側ビード部３ａとは、平板部予定領域Ａ３の内側に位置する端部同士が濾材原反２を介して重なり合うように形成される。また、平板部予定領域Ａ３における一方面側ビード部３ａと他方面側ビード部３ａとの重なり合う位置としては、特に限定されるものではないが、濾材原反２の長手方向に沿った方向の略中央部であることが好ましい。
【００３９】
上記のように、一方面側ビード部３ａと他方面側ビード部３ａとが形成されることで、一方面側ビード部３ａと他方面側ビード部３ａとが重なり合う領域では、一方面側ビード部３ａと他方面側ビード部３ａとの間に濾材原反２の貼合部２ｃが位置することになる。言い換えれば、一方面側ビード部３ａと他方面側ビード部３ａとは、濾材原反２の貼合部２ｃを介して重なり合うように形成される。
【００４０】
ビード部３ａを構成する接着剤としては、特に限定されるものではなく、例えば、ホットメルトを用いることができる。ホットメルトを濾材原反２に塗布する際の温度としては、ホットメルトの成分によって異なるが、例えば、１００℃以上２５０℃以下であることが好ましく、１４０℃以上２３０℃以下であることがより好ましい。
【００４１】
上記のようにしてビード部３ａが形成された濾材原反２は、各屈曲予定領域Ａ２で再度屈曲されて襞状に形成される。これにより、図３（ａ）（ｂ）に示すように、複数の屈曲部１ａおよび複数の平板部１ｂが形成されると共に、各ビード部３ａにおける各平板部１ｂ間に位置する部位同士が接合して間隔保持部３が形成され、フィルタ濾材１となる。このため、ビード部３ａを構成する接着剤にホットメルトを使用する場合には、ホットメルト同士が接合可能な程度に軟化している時（オープンタイム内）に、濾材原反２を再度襞状に形成することが好ましい。
【００４２】
なお、以下の説明では、フィルタ濾材１における濾材原反２の長手方向に相当する方向をフィルタ濾材１の長さＬ１とする。また、フィルタ濾材１における濾材原反２の幅方向に相当する方向をフィルタ濾材１の幅Ｌ２とする。また、濾材原反２の一方の面側が山側となるように形成される屈曲部１ａと、濾材原反２の他方の面側が山側となるように形成される屈曲部１ａとの間の間隔をフィルタ濾材１の高さＬ３とする。
【００４３】
上記のように形成されるフィルタ濾材１では、濾材原反２の一方の面側および他方の面側のそれぞれに間隔保持部３が形成される。また、各間隔保持部３は、フィルタ濾材１の高さＬ３方向の一方側から他方側に向かって直線状に形成される。また、フィルタ濾材１の一方の面側の各間隔保持部３（以下、一方面側間隔保持部３とも記す）および他方の面側の各間隔保持部３（以下、他方面側間隔保持部３とも記す）は、フィルタ濾材１の長さＬ１方向に沿って（具体的には、長さ方向に沿って直線状に）交互に配列される。
【００４４】
そして、一方面側間隔保持部３と、他方面側間隔保持部３とは、平板部１ｂ（具体的には、貼合部２ｃ）を介して重なり合うように形成される。具体的には、一方面側間隔保持部３と他方面側間隔保持部３とは、平板部１ｂの中央側に位置する端部同士が平板部１ｂ（具体的には、貼合部２ｃ）を介して重なり合うように形成される。また、一方面側間隔保持部３と他方面側間隔保持部３とは、フィルタ濾材１の高さＬ３方向の略中央部で、平板部１ｂ（具体的には、貼合部２ｃ）を介して重なり合うように構成される。具体的には、屈曲部１ａと平板部１ｂとの連結位置から各間隔保持部３の一端部までの長さが平板部１ｂにおける一対の屈曲部１ａ，１ａとの連結位置間の長さに対して５０％を超えるように構成されることで、フィルタ濾材１の高さＬ３方向の略中央部で一方面側間隔保持部３と他方面側間隔保持部３とが重なり合うように構成される。
【００４５】
上記のように、一方面側間隔保持部３と他方面側間隔保持部３とが重なり合うことで、フィルタ濾材１の長さＬ１方向に沿って各間隔保持部３が平板部１ｂを介して重なり合う部位（以下、間隔保持部重合部とも記す）Ｂ１が形成される。該間隔保持部重合部Ｂ１は、フィルタ濾材１の高さＬ３方向の略中央部に形成される。また、間隔保持部重合部Ｂ１は、フィルタ濾材１の幅Ｌ２方向に間隔を空けて複数（具体的には、３箇所）形成される。フィルタ濾材１の幅Ｌ２方向における各間隔保持部重合部Ｂ１間には、間隔保持部３が形成されておらず、平板部１ｂ間に空間が形成される。
【００４６】
上記の構成を有するフィルタ濾材１は、被濾過気体の流れ方向に対して平板部１ｂが交差するように配置されて使用されてもよく、被濾過気体の流れ方向に高さＬ３方向が沿って配置されて使用されてもよい。そして、フィルタ濾材１では、被濾過気体が主に平板部１ｂ（具体的には、平板部１ｂにおける非貼合部２ｄ）を透過することになる。
【００４７】
また、上記の構成を有するフィルタ濾材１は、外形（高さＬ３方向から見た形状）が所定の形成となるように形成された後、枠体（図示せず）に収められた状態で使用されてもよい。該枠体の形状としては、フィルタ濾材１を収容可能な形状であれば、特に限定されものではなく、例えば、内寸１１８０ｍｍ×１１８０ｍｍ、外寸１２２０ｍｍ×１２２０ｍｍ、厚み７５ｍｍの直方体状や、所定の内径を有する円形状のもの等が挙げられる。また、枠体の材質としては、特に限定されるものではなく、アルミニウム製のものを用いることができる。フィルタ濾材１と枠体との間には、コーキング剤が充填される。該コーキング剤としては、例えば、二液エポキシコーキング剤（具体的には、ヘンケル社製  マクロプラスト８１０４ＭＣ−１８と、マクロプラストＵＫ５４００を３：１の比率で混合したもの）を使用することができる。
【００４８】
以上のように、本発明に係るフィルタ濾材おとびその製造方法によれば、フィルタ濾材の製造時における多孔質層の通気性の低下を抑制し、圧力損失を比較的低くすることができる。
【００４９】
即ち、前記フィルタ濾材１は、濾材原反２がプリーツ加工される際に、多孔質層２ａと基材層２ｂとが相対的に位置ズレするのを防止することができる。具体的には、濾材原反２がプリーツ加工される際には、濾材原反２の屈曲予定領域Ａ２に対し、多孔質層２ａと基材層２ｂとが相対的に位置ズレするような方向（具体的には、多孔質層２ａと基材層２ｂの対向面に沿った方向）に力が加わることになる。
【００５０】
しかしながら、屈曲予定領域Ａ２と貼合部２ｃとが交差することで、屈曲予定領域Ａ２において多孔質層２ａと基材層２ｂとの相対的な位置関係が固定される。このため、プリーツ加工を行う際に、多孔質層２ａと基材層２ｂとの相対的な位置ズレを生じさせるような力が屈曲予定領域Ａ２に加わっても、多孔質層２ａと基材層２ｂとが相対的に位置ズレするのを防止することができる。
【００５１】
平板部１ｂに非貼合部２ｄが形成されることで、平板部１ｂの全体に貼合部２ｃが形成される場合よりも、圧力損失の低いフィルタ濾材１を得ることができる。具体的には、非貼合部２ｄでは、多孔質層２ａと基材層２ｂとが貼合わされていないため、多孔質層２ａの孔に基材層２ｂの一部が入り込んで該孔が閉塞されたり、多孔質層２ａと基材層２ｂとを接着する接着剤によって多孔質層２ａの孔が閉塞されたりしていない。このため、非貼合部２ｄの方が貼合部２ｃよりも通気性が高くなる。
【００５２】
また、フィルタ濾材を通過する被濾過気体は、平板部１ｂを主に透過することになるため、非貼合部２ｄが平板部１ｂに形成されることで、平板部１ｂの全体に貼合部２ｃが形成されている場合よりも、フィルタ濾材の通気性が高くなる。以上のように、平板部１ｂに非貼合部２ｄを備えることで、圧力損失の低いフィルタ濾材１を得ることができる。圧力損失の測定は、マノスターゲージ（最小目盛：１．０Ｐａ）、又は、電気式微差圧計（精度：１．０Ｐａ）を用いて行われる。
【００５３】
また、フィルタ濾材１は、図４に示すように、平板部１ｂ同士の間隔が広がるような方向（以下、引き伸ばし方向とも記す）に、ハンドリング時に引き伸ばされたり、引き伸ばされた状態で使用されたりする場合があるが、斯かる場合であっても、多孔質層２ａと基材層２ｂとが部分的に分離してしまうのを防止することができる。具体的には、引き伸ばし方向にフィルタ濾材１が引き伸ばされると、一方面側間隔保持部３と他方面側間隔保持部３とが引き伸ばし方向に沿って（具体的には、一方面側間隔保持部３がＸ方向、他方面側間隔保持部３がＹ方向に）引き離されることになる。この際、間隔保持部重合部Ｂ１では、平板部１ｂを形成する濾材原反２が一方面側間隔保持部３によってＸ方向に引っ張られると共に、他方面側間隔保持部３によってＹ方向に引っ張られることになる。このため、間隔保持部重合部Ｂ１では、多孔質層２ａと基材層２ｂとを引き離すような力が濾材原反２に加わり、多孔質層２ａと基材層２ｂとの間に空間が形成される虞がある。
【００５４】
しかしながら、一方面側間隔保持部３と他方面側間隔保持部３とが平板部１ｂにおける貼合部２ｃを介して重なり合うように形成されると共に、貼合部２ｃ同士を接着するように構成されることで、一方面側間隔保持部３と他方面側間隔保持部３とが引き伸ばし方向に沿って離間した際にも、一方面側間隔保持部３と他方面側間隔保持部３との間に位置する多孔質層２ａと基材層２ｂとの貼合わせ状態が貼合部２ｃによって維持される。これにより、多孔質層２ａと基材層２ｂとが引き離されるのを防止することができ、多孔質層２ａと基材層２ｂとの間に空間が形成されてフィルタ濾材１の圧力損失が増加するのを抑制することができる。
【００５５】
なお、本発明に係るフィルタ濾材およびその製造方法は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５６】
例えば、上記実施形態では、貼合部２ｃが濾材原反２の長手方向の全域に亘って連続的に形成されているが、これに限定されるものではなく、例えば、図５（ａ）に示すように、濾材原反２の長手方向に沿って貼合部２ｅが断続的に形成されてもよい。例えば、貼合部２ｅは、濾材原反２の屈曲予定領域Ａ２と交差することなく、平板部予定領域Ａ３の内側に形成される。そして、貼合部２ｅの内側に一方面側ビード部３ａと他方面側ビード部３ａとが形成される。これにより、フィルタ濾材１が形成されると、図５（ｂ）に示すように、平板部１ｂにおける屈曲部１ａから離間した位置（具体的には、平板部１ｂの中央部）に間隔保持部３’が形成される。
【００５７】
また、上記実施形態では、濾材原反２が幅方向に沿って複数箇所で屈曲されているが、これに限定されるものではなく、枚葉体状に形成された濾材原反の中心部が放射線状に複数箇所で屈曲されて円錐状のフィルタ濾材が形成されてもよい。
【００５８】
また、上記実施形態では、多孔質層２ａと基材層２ｂとからなる濾材原反２を用いてフィルタ濾材１が構成されているが、これに限定されるものではなく、例えば、多孔質層２ａの両面に基材層２ｂが貼合わされてなる濾材原反を用いてフィルタ濾材が構成されてもよい。又は、基材層２ｂの両面に多孔質層２ａが貼合わされてなる濾材原反を用いてフィルタ濾材が構成されてもよい。
【００５９】
また、上記実施形態では、一方面側ビード部３ａおよび他方面側ビード部３ａは、濾材原反２の長手方向に沿って間隔を空けて複数形成されているが、これに限定されるものではなく、濾材原反２の長手方向に沿って連続的（即ち、線状）に形成されてもよい。
【実施例】
【００６０】
以下、本発明の実施例について説明する。
【００６１】
＜実施例１＞
１．多孔質シート
多孔質シートとして、ＰＴＦＥシートを使用した。具体的には、ＰＴＦＥファインパウダー（ダイキン工業社製  商品名：Ｆ１０４）１００重量部に対し、液状潤滑剤（ノルマルデカン）１９重量部を添加してペースト状の混合物とした。そして、該混合物を予備成形した後、押し出し成形することで、押し出し方向が長手となる平板状の成形体を得た。その後、該平板状の成形体を厚みが０．４ｍｍとなるように圧延した。そして、平板状の成形体から液状潤滑剤を除去するべく、乾燥炉内で該成形体を１５０℃で加熱した。その後、平板状の成形体を２８０℃の環境下で長手方向に沿って１５倍に延伸すると共に、１００℃の環境下で長手方向に直交する幅方向に沿って１５倍に延伸し、ＰＴＦＥシートを得た。
【００６２】
２．通気性シート
通気性シートとして、長尺状のＰＥＴ／ＰＥ芯鞘不織布（ユニチカ社製  商品名：Ｔ１００３ＷＤＯ）を用いた。
【００６３】
３．濾材原反の作製
前記多孔質シートと通気性シートとの長手方向が略平行となるように、通気性シートの両面に多孔質シートを積層しつつ、一対のローラー部材（前記熱ローラーと前記支持ローラー）の間に搬送し、多孔質シートと通気性シートとを貼合わせて、図２に示すような、濾材原反２を作製した。具体的には、熱ローラーとして、回転方向に沿って形成される凸状部を３つ備えるものを用い、該凸状部と支持ローラーとの間でのみ多孔質シートと通気性シートとが２００℃で熱ラミネートされて貼合部２ｃが形成されるようにした。
【００６４】
該貼合部２ｃは、濾材原反２の長手方向の略全域に亘って一体的、且つ、帯状に形成される。また、貼合部２ｃの幅は、１ｃｍとし、隣り合う貼合部２ｃ同士の幅方向の中央部間の間隔は、５ｃｍとした。また、貼合部２ｃの厚みは、０．３２ｍｍであり、非貼合部２ｄの厚みは、０．４５ｍｍであった。なお、濾材原反２の面積に対する貼合部２ｃの総面積の割合（ラミネート比率）は、２０％とした。また、各ローラー部材としては、外径（軸心から凸状部の先端までの径）が２００ｍｍのものを用いた。また、各シートの搬送速度は、１０ｍ／ｍｉｎとし、貼合わせ時の圧力は、０．８ＭＰａとした。
【００６５】
４．プリーツ加工
得られた濾材原反２は、プリーツ加工された後、図２に示すように、ビード部３ａが形成される。具体的には、ビード部３ａは、各貼合部２ｃの内側において、濾材原反２の長手方向に沿って複数形成されると共に、各ビード部３ａが屈曲予定領域Ａ２と交差するように形成される。また、一方面側ビード部３ａと他方面側ビード部３ａとは、平板部１ｂを介して重なり合うように形成される。具体的には、一方面側ビード部３ａの端部と他方面側ビード部３ａの端部とが平板部１ｂにおける貼合部２ｃを介して重なり合うように形成される。そして、濾材原反２における一方の面側と他方の面側において、平板部１ｂ，１ｂ間でビード部３ａ，３ａ同士が連結されることで、間隔保持部３が形成され、図１および３に示すようなフィルタ濾材１が作製される。ビード部３ａを形成する接着剤（ホットメルト）としては、ヘンケル社製のマクロメルト６２０２（ポリアミド系）を使用した。
【００６６】
５．圧力損失上昇率の算出
濾材原反２、該濾材原反２で使用される多孔質シートおよび通気性シートのそれぞれに対して、圧力損失の測定を行った。具体的には、測定有効面積を１００ｃｍ2 とし、面速度を５．３ｃｍ／ｓｅｃとした時の圧力損失をマノスターゲージ（最小目盛り：１．０Ｐａ）を用いて測定した。そして、濾材原反２の圧力損失に対する多孔質シートおよび通気性シートの圧力損失の合計の割合を算出し、圧力損失上昇率とした。圧力損失上昇率については、下記表１に示す。
【００６７】
６．捕集効率の測定
枠体（内寸が１１８０ｍｍ×１１８０ｍｍ、外寸が１２２０ｍｍ×１２２０ｍｍ、厚みが７５ｍｍのアルミ製枠）の内側にフィルタ濾材１を収容し、２液エポキシコーキング材を使用して枠体とフィルタ濾材１との隙間をシールしてフィルタユニットを作製した。なお、２液エポキシコーキング材にはヘンケル製マクロプラスト８１０４ＭＣ−１８とマクロプラストＵＫ５４００を３：１の比率で混合したものを使用した。そして、該フィルタユニットを用いて、捕集効率の測定を行った。測定結果については、下記表１に示す。
【００６８】
捕集効率の測定は、捕集粒子としてＰＡＯ（ｐｏｌｙ−α−ｏｌｅｆｉｎ）を１０7個／Ｌ以上含有する気体をフィルタユニット（具体的には、フィルタ濾材１の平板部１ｂ間）に透過させた。そして、試験サンプルを透過した気体のＰＡＯ濃度をパーティクルカウンターで測定し、以下（１）式を用いて捕集効率（％）を算出した。なお、面速度は、０．４±０．１ｍ／ｓｅｃ、下流側プローブ速度は、２２ｍｍ／ｓｅｃとした。ＰＡＯ粒子は、０．１〜０．２μｍの範囲とした。
捕集効率（％）＝｛１−（下流濃度／上流濃度）｝×１００・・・（１）
【００６９】
また、長さＬ１方向の両端部が接触するまで湾曲させる動作（フィルタ濾材に対して引き伸ばし方向に力を加える動作）を１０回繰り返したフィルタ濾材１を用いて、上記のようにフィルタユニットを作製し、捕集効率の測定を行った。測定結果については、下記表１に示す。
【００７０】
＜比較例１＞
濾材原反を形成する際に、ラミネート比率が１００％となるように（言い換えれば、非貼合部２ｄが形成されないように）熱ラミネートしたこと以外は、実施例１と同様にして、濾材原反を作製し、フィルタ濾材を形成した。そして、得られたフィルタ濾材を用いて、実施例１と同様にして、圧力損失上昇率の算出、および、捕集効率の測定を行った。
【００７１】
＜比較例２＞
貼合部２ｃの外側（即ち、非貼合部２ｄ）にビード部３ａを形成したこと以外は、実施例１と同様にして、濾材原反を作製し、フィルタ濾材を形成した。そして、得られたフィルタ濾材を用いて、実施例１と同様にして、圧力損失上昇率の算出、および、捕集効率の測定を行った。
【００７２】
【表１】
2014180641.tif 000003
【００７３】
＜まとめ＞
実施例１と比較例１とを比較すると、実施例１の方が圧力損失が低いことが認められる。これは、実施例１のように、ラミネート比率が１００％未満であることで、フィルタ濾材１に貼合部２ｃと非貼合部２ｄが形成される。そして、非貼合部２ｄでは、熱ラミネートによって多孔質シートの孔が溶融した通気性シートの一部で閉塞されることがない。このため、非貼合部２ｄにおいては、多孔質シートの通気性を維持することができる。これにより、比較例１のように、貼合部２ｃが濾材原反２の全域に形成される場合よりも、圧力損失を低くすることができる。
【００７４】
また、実施例１と比較例２とを比較すると、実施例１の方が湾曲動作後においても捕集効率が維持されることが認められる。これは、フィルタ濾材１に引き伸ばし方向の力が加わると（湾曲動作が加わると）、一方面側間隔保持部３と他方面側間隔保持部３とが平板部１ｂを介して重なり合う部位（間隔保持部重合部）Ｂ１には、濾材原反２を構成する多孔質層２ａと基材層２ｂとを引き剥がすように力が加わることになる。しかしながら、実施例１のように、貼合部２ｃの内側にビード部３ａが形成されると、一方面側間隔保持部３と他方面側間隔保持部３とが貼合部２ｃを介して重なり合うように形成される。つまり、間隔保持部重合部Ｂ１に貼合部２ｃが形成されるため、フィルタ濾材１に引き伸ばし方向の力が加わった際にも、多孔質層２ａと基材層２ｂとを引き剥がされ難くなる。これにより、多孔質層２ａと基材層２ｂとが引き剥がされて、フィルタ濾材の捕集効率が低下するのを抑制することができる。
【符号の説明】
【００７５】
１…フィルタ濾材、１ａ…屈曲部、１ｂ…平板部、２…濾材原反、２ａ…多孔質層、２ｂ…基材層、２ｃ…貼合部、２ｄ…非貼合部、３…間隔保持部、３ａ…ビード部、Ａ１…貼合領域、Ａ２…屈曲予定領域、Ａ３…平板部予定領域、Ｂ１…間隔保持部重合部
【図１】
2014180641.tif 000004
【図２】
2014180641.tif 000005
【図３】
2014180641.tif 000006
【図４】
2014180641.tif 000007
【図５】
2014180641.tif 000008